"20°C乃至25°Cにおける誘電率が10乃至60である極性溶剤を含む、太陽電池セル用洗浄液。前記極性溶剤は、アセトン、メタノール、エタノール、1-プロパノール、2-プロパノール、アセトニトリル、プロピレングリコールモノメチルエーテル、乳酸エチル、シクロヘキサノン、N-メチルピロリドン、γ-ブチロラクトン、N,N-ジメチルホルムアミド及びジメチルスルホキシドからなる群から選択される少なくとも1種である、請求項1に記載の太陽電池セル用洗浄液。前記極性溶剤は20°C乃至25°Cにおける誘電率が13乃至50である、請求項1に記載の太陽電池セル用洗浄液。さらに界面活性剤を含有する、請求項1乃至請求項3のいずれか一項に記載の太陽電池セル用洗浄液。太陽電池セルに請求項1乃至請求項4のいずれか一項に記載の太陽電池セル用洗浄液を塗布する工程及びその後前記洗浄液が塗布された太陽電池セルを乾燥させる工程を有する洗浄方法。請求項5に記載の洗浄方法を適用した太陽電池セルを用いた太陽電池モジュールの作製方法。しかし上記特許文献2では、太陽電池セルの配線工程でインターコネクタをはんだ接続させた後の洗浄、及びバスバー電極、フィンガー電極等の電極中に含まれる絶縁体の除去に関し、課題及び解決方法は見出されていない。そのため、当該特許文献2を参照しても、太陽電池の変換効率を十分に向上させられない。本発明は、太陽電池セル用洗浄液であって、所定の範囲の誘電率を有する極性溶剤及び任意成分として界面活性剤のような添加剤を含む。さらに本発明は、前記洗浄液を用いた洗浄方法である。本発明に係る太陽電池セル用洗浄液を用いることで、太陽電池セルの配線工程中またはその前後において付着した汚れ、及びバスバー電極、フィンガー電極等の電極中に含まれる絶縁体の少なくとも一部を除去することができ、その結果太陽電池の変換効率が向上する。本発明に係る太陽電池セル用洗浄液に含まれる極性溶剤としては、種々のものを使用することができるが、特に汚れ、フラックス及び絶縁体に対する親和性、溶解性の高い極性溶剤が好ましい。溶剤の極性は例えば誘電率で評価されるが、本発明に係る洗浄液に含まれる極性溶剤の20°C乃至25°Cにおける誘電率は10乃至60であり、より好ましくは13乃至50である。このような極性溶剤の例として、アセトン、メタノール、エタノール、1-プロパノール、2-プロパノール、アセトニトリル、プロピレングリコールモノメチルエーテル、乳酸エチル、シクロヘキサノン、N-メチルピロリドン、γ-ブチロラクトン、N,N-ジメチルホルムアミド及びジメチルスルホキシドを挙げることができる。誘電率が上記の範囲であれば、本発明に係る太陽電池セル用洗浄液に含まれる極性溶剤としては、前記極性溶剤のうち1種からなる溶剤、2種以上からなる混合溶剤、どちらも使用することができる。前記極性溶剤が混合溶剤である場合、該混合溶剤を構成する成分の少なくとも1つの誘電率が上記範囲外であっても、該混合溶剤の誘電率が上記範囲内であればよい。上記極性溶剤の誘電率は、例えば日本ルフト株製液体用誘電率計、Model871によって測定することができる。各溶剤の誘電率は、アセトン:2120°C、メタノール:3320°C、エタノール:2520°C、1-プロパノール:2120°C、2-プロパノール:2020°C、アセトニトリル:3720°C、プロピレングリコールモノメチルエーテル:1225°C、乳酸エチル:1320°C、シクロヘキサノン:1620°C、N-メチルピロリドン:3225°C、γ-ブチロラクトン:3920°C、N,N-ジメチルホルムアミド:3725°C、ジメチルスルホキシド:4720°C、プロピレングリコールモノメチルエーテルアセテート:825°C及び水:8020°Cである。上記各溶剤の誘電率は、20°Cにおける値又は25°Cにおける値である。本発明に係る太陽電池セル用洗浄液には、さらに界面活性剤を含有することができる。前記界面活性剤は公知のものが使用でき、その添加量としては、上記極性溶剤に対して例えば0.001質量乃至5質量、好ましくは0.005質量乃至2質量である。前記界面活性剤を含む場合、その添加量が少なすぎると、塗布性改善やレベリング性などの効果が期待できない。界面活性剤の添加量が多すぎると、太陽電池セル上に界面活性剤が残存し、光取り込み効率を低下させる要因となる。上記界面活性剤の例として、例えばポリオキシエチレンラウリルエーテル、ポリオキシエチレンステアリルエーテル、ポリオキシエチレンセチルエーテル、ポリオキシエチレンオレイルエーテル等のポリオキシエチレンアルキルエーテル類、ポリオキシエチレンオクチルフェノールエーテル、ポリオキシエチレンノニルフェノールエーテル等のポリオキシエチレンアルキルアリルエーテル類、ポリオキシエチレンポリオキシプロピレンブロックコポリマー類、ソルビタンモノラウレート、ソルビタンモノパルミテート、ソルビタンモノステアレート、ソルビタンモノオレエート、ソルビタントリオレエート、ソルビタントリステアレート等のソルビタン脂肪酸エステル類、ポリオキシエチレンソルビタンモノラウレート、ポリオキシエチレンソルビタンモノパルミテート、ポリオキシエチレンソルビタンモノステアレート、ポリオキシエチレンソルビタントリオレエート、ポリオキシエチレンソルビタントリステアレート等のポリオキシエチレンソルビタン脂肪酸エステル類等のノニオン系界面活性剤、エフトップ登録商標EF301、同EF303、同EF352株ジェムコ製、メガファック登録商標F171、同F173、同R-30DIC株製、フロラードFC430、同FC431住友スリーエム株製、アサヒガード登録商標AG710、サーフロン登録商標S-382、同SC101、同SC102、同SC103、同SC104、同SC105、同SC106旭硝子株製、FTX-100、FTX-150、FTX-501、FTX-220P、FTX-250、FTX-300、FTX-400SW株ネオス製等のフッ素系界面活性剤、BYK登録商標-307、同-310、同-322、同-370ビックケミージャパン株、KP341信越化学工業株製等のシリコーン系界面活性剤を挙げることができる。本発明に係る太陽電池セル用洗浄液を用いた太陽電池セルの洗浄方法は、太陽電池セルに該洗浄液を塗布する工程と、その後該洗浄液が塗布された太陽電池セルを乾燥させる工程とを有する。前記塗布工程としてはスピンコート法、スプレーコート法、ディップコート法など種々の塗布法を使用することができる。前記乾燥工程としては自然乾燥、加熱乾燥、減圧乾燥、加熱と減圧を併用した乾燥、スピン乾燥など、種々の乾燥法を使用することができる。前記塗布工程と前記乾燥工程の間には前記太陽電池セルを搬送する工程を挿入することもできる。以下に実施例を掲げて本発明をさらに詳しく説明するが、本発明はこれら実施例のみに限定されるものではない。本明細書に記載の実施例で用いた太陽電池セル、封止剤、タブ、バックシート及び強化ガラスは、次のとおりである。<太陽電池セル>Motech社製、125mm角の結晶シリコンセル<封止材>サンビック株製、エチレン酢酸ビニル共重合体EVAからなる封止材<タブ>丸正株製15mmPV-ribbonwire<バックシート>株エムエーパッケージング製、バックシート<強化ガラス>株新協和製、強化ガラス[太陽電池セル用洗浄液の調製:実施例1乃至5、比較例1]次の表1に示すA成分:極性溶剤、及びB成分:界面活性剤を混合し、室温約25°Cで3時間以上攪拌して均一な太陽電池セル用洗浄液とした。但し、実施例1、実施例5及び比較例1はB成分を含まない。[太陽電池セル用洗浄液の塗布]株ワイディーメカトロソリューションズ製スプレー塗布装置を用いて、前記太陽電池セル上に上記表1に示す太陽電池セル用洗浄液のいずれか一種をスプレー塗布した。[太陽電池モジュール作製]太陽電池モジュールの作製は、株エヌピーシー製ラミネータ、LM-50×50-Sを用いて行った。前記強化ガラス上に、前記封止材、前記太陽電池セル、前記封止材、及び前記バックシートの順にのせ、130°Cで20分間ラミネートした。[IV測定]IV測定は、山下電装株製のソーラーシミュレータ、YSS-150を使用した。25°C中、上記方法で作製した太陽電池モジュールにキセノンランプを用いた擬似太陽光を6回照射し、得られたIV測定データを平均化した。[実施例6乃至実施例10、比較例2乃至比較例4:太陽電池モジュール作製及びIV特性評価]前記表1に示す実施例1乃至実施例5の太陽電池セル用洗浄液を、スプレー装置を用いて前記太陽電池セルにスプレー塗布し、下記表2に示す条件で乾燥させた後、その太陽電池セルを用いて太陽電池モジュールを作製した。実施例1乃至実施例5の洗浄液を用いた洗浄方法を適用した太陽電池セルを用いて太陽電池モジュールを作製した例を、それぞれ実施例6乃至実施例10とした。比較例1の洗浄液を用いて洗浄した太陽電池セルを用いて太陽電池モジュールを作製した例を比較例2とした。さらに、太陽電池セル用洗浄液を用いずに太陽電池モジュールを作製した比較例として、太陽電池セル用洗浄液のスプレー塗布及び乾燥を行わずに太陽電池モジュールを作製した例、及び乾燥のみ行い太陽電池モジュールを作製した例を、それぞれ比較例3、比較例4とした。作製した実施例及び比較例の太陽電池モジュールを用いて電流-電圧I-V測定を行い、最大出力W:Pmaxを得た。そして、比較例3洗浄、乾燥共に行わないの太陽電池モジュールにおけるPmax値を100としたときの、実施例6乃至実施例10及び比較例2乃至比較例4の太陽電池モジュールの、Pmaxの相対値及び変換効率の相対値を求めた下記式参照。得られた結果を表2に示す。変換効率の相対値=Pmaxの相対値=100×実施例及び比較例のPmax値/比較例3のPmax値[評価結果]上記表2に示すように、本発明の太陽電池セル用洗浄液を用いることにより、太陽電池モジュールの変換効率を比較例3の太陽電池モジュールに対し2~7上昇することが、実施例6乃至実施例10の結果より明らかとなった。"